УЛУЧШЕНИЕ ОБРАБАТЫВАЕМОСТИ МЕТАЛЛИЧЕСКИХ СПЛАВОВ В ГОРЯЧЕМ СОСТОЯНИИ ПУТЕМ НАНЕСЕНИЯ ПОВЕРХНОСТНОГО ПОКРЫТИЯ

1. Способ обработки заготовки из сплава для уменьшения термического образования трещин, способ включающий:
нанесение стекломатериала, по меньшей мере, на часть заготовки из сплава; и
нагревание стекломатериала так, чтобы образовать поверхностное покрытие на заготовке из сплава, что снижает отток тепла с заготовки из сплава.
2. Способ по п.1, отличающийся тем, что стекломатериалом является, по меньшей мере, один из стеклополотна, стеклочастиц и стеклоленты.
3. Способ по п.1, отличающийся тем, что:
стекломатериалом является полотно из E-стекла, имеющее температурный номинал от 538 до 1149°C (1000 до 2100°F); и
нанесение стекломатериала включает размещение полотна из E-стекла, по меньшей мере, на части поверхности заготовки из сплава.
4. Способ по п.3, отличающийся тем, что размещение полотна из Е-стекла, по меньшей мере, на части поверхности заготовки из сплава включает размещение полотна из E-стекла, по меньшей мере, на части круговой поверхности заготовки из сплава.
5. Способ по п.3, отличающийся тем, что размещение полотна из Е-стекла, по меньшей мере, на части поверхности заготовки из сплава включает размещение полотна из E-стекла, по меньшей мере, на части круговой поверхности заготовки из сплава и, по меньшей мере, на одном боковом торце заготовки из сплава.
6. Способ по п.1, отличающийся тем, что:
стекломатериалом является стеклочастица и, нанесение стекломатериала включает, по меньшей мере, одно из распыления, нанесения кистью, струйного облива, опрыскивания, проката и погружения.
7. Способ по п.1, отличающийся тем, что:
стекломатериалом является стеклолента и
нанесение стекломатериала включает размещение стеклоленты, по меньшей мере, на части поверхности заготовки из сплава.
8. Способ по п.7, отличающийся тем, что размещение стеклоленты включает, по меньшей мере, одно из размещения, обертывания и обматывания стеклолентой, по меньшей мере, части поверхности заготовки из сплава.
9. Способ по п.1, отличающийся тем, что включает нагревание стекломатериала до температуры от 538 до 1204°C (1000 до 2200°F).
10. Способ по п.1, отличающийся тем, что дополнительно включает: нагревание заготовки из сплава до температуры штамповки перед нанесением стекломатериала.
11. Способ по п.1, отличающийся тем, что дополнительно включает перед нанесением стекломатериала:
нагревание заготовки из сплава до температуры штамповки и улучшение поверхности заготовки из сплава.
12. Способ по п.1, отличающийся тем, что дополнительно включает охлаждение заготовки из сплава.
13. Способ по п.1, отличающийся тем, что дополнительно включает удаление, по меньшей мере, части поверхностного покрытия с заготовки из сплава, по меньшей мере, одним из дробеструйной обработки, шлифовки, зачистки и токарной обработки заготовки из сплава.
14. Способ по п.1, отличающийся тем, что заготовка из сплава включает материал, выбранный из группы, состоящей из сплава на основе никеля, суперсплава на основе никеля, сплава на основе железа, сплава на основе никель-железо, сплава на основе титана, сплава на основе титан-никель и сплава на основе кобальта.
15. Способ по п.1, отличающийся тем, что заготовка из сплава включает материал, выбранный из группы, состоящей из сплава 718 (UNS No. N07718), сплава 720 (UNS No. N07720), сплава Rene 41™ (UNS No. N07041), сплава Rene 88™, сплава Waspaloy (UNS No. N07001) и сплава Inconel 100.
16. Способ по п.1, отличающийся тем, что заготовка из сплава включает, выбранную из слитка, кованой заготовки, прутка, пластины, трубки и спекшейся преформы.
17. Способ по п.1, отличающийся тем, что заготовка из сплава включает суперсплав на основе никеля, а стекломатериал включает полотно из E-стекла.
18. Способ по п.1, отличающийся тем, что дополнительно включает приложение усилия, по меньшей мере, чего-то одного из: штампа и валка к заготовке из сплава, чтобы изменить форму заготовки из сплава после нагревания стекломатериала с образованием поверхностного покрытия на заготовке из сплава.
19. Способ по п.1, отличающийся тем, что дополнительно включает горячую обработку заготовки из сплава после образования поверхностного покрытия на заготовке из сплава.
20. Способ по п.19, отличающийся тем, что заготовку из сплава подвергают горячей обработке при температуре от 816 до 1371°C (1500 до 2500°F).
21. Способ по п.1, отличающийся тем, что дополнительно включает горячую обработку заготовки из сплава путем штамповки после образования поверхностного покрытия на заготовке из сплава.
22. Способ по п.21, отличающийся тем, что заготовку из сплава подвергают горячей обработке при температуре от 816 до 1371°C (1500 до 2500°F).
23. Способ по п.21, отличающийся тем, что заготовка из сплава включает одно из следующего: слиток, кованая заготовка, пруток, пластина, трубка и спекшаяся преформа.
24. Способ по п.1, отличающийся тем, что дополнительно включает горячую обработку заготовки путем прессования после образования поверхностного покрытия на заготовке.
25. Способ по п.20, отличающийся тем, что дополнительно включает:
изготовление изделия из заготовки, подвергнутой горячей обработке, изделия, выбранного из группы, состоящей из элемента реактивного двигателя, элемента наземной турбины, клапанов, элементов двигателя, валов и крепежных изделий.
26. Способ обработки заготовки из сплава, способ включающий:
нанесение стекломатериала, по меньшей мере, на часть заготовки из сплава, содержащей материал, выбранный из группы, состоящей из сплава на основе никеля, суперсплава на основе никеля, сплава на основе железа, сплава на основе никель-железо, сплава на основе титана, сплава на основе титан-никель и сплава на основе кобальта.
нагревание стекломатериала так, чтобы образовать поверхностное покрытие на заготовке из сплава, что снижает отток тепла с заготовки из сплава; и
горячую обработку заготовки из сплава.
27. Способ по п.26, отличающийся тем, что заготовка из сплава содержит материал, выбранный из группы, состоящей из сплава 718 (UNS No. N07718), сплава 720 (UNS No. N07720), сплава Rene 41™ (UNS No. N07041), сплава Rene 88™, сплава Waspaloy (UNS No. N07001) и сплава Inconel 100.
28. Способ по п.26, отличающийся тем, что заготовка из сплава является выбранной из слитка, кованой заготовки, прутка, пластины, трубки и спекшейся преформы.
29. Способ по п.26, отличающийся тем, что горячая обработка заготовки из сплава включает штамповку заготовки из сплава.
30. Способ по п.26, отличающийся тем, что горячая обработка заготовки из сплава включает прессование заготовки из сплава.
31. Способ по п.26, отличающийся тем, что дополнительно включает: удаление, по меньшей мере, части поверхностного покрытия с заготовки из сплава.
32. Способ горячей обработки заготовки из сплава, способ, включающий:
размещение полотна из стекловолокна, по меньшей мере, на части поверхности заготовки из сплава;
нагревание полотна из стекловолокна так, чтобы образовать поверхностное покрытие на заготовке из сплава; и
приложение усилия, по меньшей мере, чего-то одного из штампа и валка к заготовке из сплава, чтобы изменить форму заготовки из сплава;
где, по меньшей мере, что-то одно из штампа и валка контактирует с поверхностным покрытием на поверхности заготовки из сплава.
33. Способ по п.32, отличающийся тем, что заготовка из сплава включает материал, выбранный из группы, состоящей из сплава на основе никеля, суперсплава на основе никеля, сплава на основе железа, сплава на основе никель-железо, сплава на основе титана, сплава на основе титан-никель и сплава на основе кобальта.
34. Способ по п.32, отличающийся тем, что заготовка из сплава включает материал, выбранный из группы, состоящей из сплава 718 (UNS No. N07718), сплава 720 (UNS No. N07720), сплава Rene41™ (UNS No. N07041), сплава Rene 88™, сплава Waspaloy (UNS No. N07001) и сплава Inconel 100.
35. Способ по п.32, отличающийся тем, что заготовка из сплава является выбранной из слитка, кованой заготовки, прутка, пластины, трубки и спекшейся преформы.
36. Способ по п.32, отличающийся тем, что приложение усилия, по меньшей мере, чего-то одного из штампа и валка к заготовке из сплава, чтобы изменить форму сплава, включает штамповку заготовки из сплава.
37. Способ по п.32, отличающийся тем, что приложение усилия, по меньшей мере, чего-то одного из штампа и валка к заготовке из сплава, чтобы изменить форму сплава, включает прессование заготовки из сплава.
38. Способ по п.32, отличающийся тем, что дополнительно включает удаление, по меньшей мере, части поверхностного покрытия с заготовки из сплава.
39. Заготовка из сплава, обрабатываемая способом по п.1.
40. Заготовка из сплава по п.39, отличающаяся тем, что заготовка из сплава является выбранной из слитка, кованой заготовки, прутка, пластины, трубки и спекшейся преформы.